(57)【要約】磁気抵抗素子の列を機械加工するためのラッピングキャリヤが開示される。ラッピングキャリヤは、複数個の可動要素を包含し、該可動要素は、磁気抵抗素子の列のための一般的に平坦な取付け表面を形成するべく、外部表面で終端する。ラッピングキャリヤは、セラミクス材料で形成される。磁気抵抗素子の列をラッピング又は機械加工するための方法も開示される。
2005532916.tif 000002
【特許請求の範囲】
【請求項１】
複数個の磁気抵抗素子の列を機械加工するためのラッピングキャリヤであって、
複数個の可動要素を含み、
前記可動要素が、磁気抵抗素子列のための一般的に平面の取付け表面を形成するべく外部表面で終端しており、その際、
前記ラッピングキャリヤがセラミクス材料を含み、かつ前記セラミクス材料が理論的密度の少なくとも９５％の密度をもつ静電気放電散逸性材料を含んでいる、ラッピングキャリヤ。
【請求項２】
前記密度が理論的密度の少なくとも９７％である、請求項１に記載のラッピングキャリヤ。
【請求項３】
前記密度が理論的密度の少なくとも９８％である、請求項１に記載のラッピングキャリヤ。
【請求項４】
前記密度が理論的密度の少なくとも９９％である、請求項１に記載のラッピングキャリヤ。
【請求項５】
前記ラッピングキャリヤが熱間等静圧圧縮成形によって形成される、請求項１に記載のラッピングキャリヤ。
【請求項６】
前記熱間等静圧圧縮成形が、非酸化性の環境で実施される、請求項５に記載のラッピングキャリヤ。
【請求項７】
前記熱間等静圧圧縮成形が、本質的に不活性ガスからなる環境で実施される、請求項６に記載のラッピングキャリヤ。
【請求項８】
前記熱間等静圧圧縮成形が、−１０-2トール未満の酸素の酸素分圧を有する環境で実施される、請求項６に記載のラッピングキャリヤ。
【請求項９】
各々の可動要素が一般的に取付け表面の平面に対して垂直な方向に偏向し移動するように適合されている、請求項１に記載のラッピングキャリヤ。
【請求項１０】
各々の可動要素が独立して可動である、請求項９に記載のラッピングキャリヤ。
【請求項１１】
少なくとも前記可動要素が前記セラミクス材料を含む、請求項１に記載のラッピングキャリヤ。
【請求項１２】
前記ラッピングキャリヤが、ニヤネットシェープのセラミクスの成形体を形成するための成形プロセス及び高密度化されたセラミクス素地を形成するべくセラミクス成形体を熱処理することによって形成される、請求項１に記載のラッピングキャリヤ。
【請求項１３】
前記高密度化セラミクス素地が最終的寸法まで機械加工される、請求項１２に記載のラッピングキャリヤ。
【請求項１４】
前記機械加工が、ワイヤーソー加工により可動要素を形成する工程を含む、請求項１３に記載のラッピングキャリヤ。
【請求項１５】
前記ラッピングキャリヤの少なくとも一部が、前記セラミクス材料で形成されたモノリシック素地を含む、請求項１に記載のラッピングキャリヤ。
【請求項１６】
前記ラッピングキャリヤが、個別に製造したサブコンポーネントをボンディングしたもので構成されている、請求項１に記載のラッピングキャリヤ。
【請求項１７】
前記サブコンポーネントが、ボンディングに先立って熱処理され高密度化されている、請求項１６に記載のラッピングキャリヤ。
【請求項１８】
前記可動要素が主素地部分にボンディングされている、請求項１７に記載のラッピングキャリヤ。
【請求項１９】
前記ボンディングがろう付けによって実施されている、請求項１８に記載のラッピングキャリヤ。
【請求項２０】
前記キャリヤがさらにろう材を包含する、請求項１９に記載のラッピングキャリヤ。
【請求項２１】
前記セラミクスが約１０3〜１０11オーム−cmの範囲内の抵抗率を有する、請求項１に記載のラッピングキャリヤ。
【請求項２２】
前記抵抗率が体積抵抗率である、請求項２１に記載のラッピングキャリヤ。
【請求項２３】
前記抵抗率が表面抵抗率である、請求項２１に記載のラッピングキャリヤ。
【請求項２４】
前記抵抗率が、約１０4〜１０10オーム−cmの範囲内である、請求項２１に記載のラッピングキャリヤ。
【請求項２５】
前記抵抗率が、約１０5〜１０9オーム−cmの範囲内である、請求項２４に記載のラッピングキャリヤ。
【請求項２６】
前記セラミクスがジルコニアを含む、請求項１に記載のラッピングキャリヤ。
【請求項２７】
前記ジルコニアが、正方晶相ジルコニアを含む、請求項２６に記載のラッピングキャリヤ。
【請求項２８】
前記ジルコニアが安定化成分で安定化されている、請求項２７に記載のラッピングキャリヤ。
【請求項２９】
前記安定化成分がイットリアを含む、請求項２８に記載のラッピングキャリヤ。
【請求項３０】
前記セラミクスがさらに抵抗率調整剤を含む、請求項２６に記載のラッピングキャリヤ。
【請求項３１】
前記抵抗率調整剤が、ジルコニアに関して約５〜６０体積％で含まれる、請求項３０に記載のラッピングキャリヤ。
【請求項３２】
前記抵抗率調整剤が、酸化物、炭化物、窒化物、酸炭化物、酸窒化物、酸化炭窒化物及びそれらの組合せからなる群から選択される、請求項３１に記載のラッピングキャリヤ。
【請求項３３】
前記抵抗率調整剤が、ＳnＯ2、ＺnＯ、ＬａＭnＯ3、ＬａＣｒＯ3及びＺｒＣからなる群から選択される、請求項３２に記載のラッピングキャリヤ。
【請求項３４】
前記セラミクスが、４点曲げ試験に従って少なくとも５００ＭＰａの曲げ強度を有する、請求項１に記載のラッピングキャリヤ。
【請求項３５】
前記曲げ強度が少なくとも７００ＭＰａである、請求項３４に記載のラッピングキャリヤ。
【請求項３６】
前記曲げ強度が少なくとも８００ＭＰａである、請求項３４に記載のラッピングキャリヤ。
【請求項３７】
前記セラミクスが、５００ｍｓ未満の電圧減衰時間を有する、請求項１に記載のラッピングキャリヤ。
【請求項３８】
前記ラッピングキャリヤが、約３０００Å未満の表面粗度Ｒａを有する、請求項１に記載のラッピングキャリヤ。
【請求項３９】
前記平坦な取付け表面が、約１０μｍ未満の平面度を有する、請求項１に記載のラッピングキャリヤ。
【請求項４０】
前記平坦な取付け表面が、約２μｍ未満の平面度を有する、請求項１に記載のラッピングキャリヤ。
【請求項４１】
約２００μｍ以下の幅を各々有するギャップが可動要素間に延びている、請求項１に記載のラッピングキャリヤ。
【請求項４２】
磁気抵抗素子列をラッピングする方法であって、
ラッピングキャリヤに対して複数個の磁気抵抗素子の列を取付ける工程であって、前記ラッピングキャリヤが、外部表面で終結して磁気抵抗素子列のための一般的に平面の取付け表面を形成する複数個の可動要素を含み、かつ前記ラッピングキャリヤが、静電気放電散逸性材料を含むセラミクス材料を含み、その際、少なくとも１：３の可動要素：磁気抵抗素子比を提供するべく、３個の磁気抵抗素子について少なくとも１個の可動要素が存在する、工程、及び
前記磁気抵抗素子列を機械加工してその列から材料を除去する工程、
を含んでなる方法。
【請求項４３】
前記の比が少なくとも１：２である、請求項４２に記載の方法。
【請求項４４】
前記の比が少なくとも１：１である、請求項４２に記載の方法。
【請求項４５】
前記の比が１：１である、請求項４２に記載の方法。
【請求項４６】
ラッピングプロセス中に前記磁気抵抗素子列の各部分の位置を調整するべく前記可動要素を偏向させる工程をさらに含む、請求項４２に記載の方法。
【請求項４７】
前記可動要素の偏向が、前記磁気抵抗素子列の中に含まれた少なくとも１個の磁気抵抗素子からの信号に応答して実施される、請求項４６に記載の方法。
【請求項４８】
前記信号が、前記磁気抵抗素子列の磁気抵抗素子からの抵抗値又は磁気抵抗値である、請求項４７に記載の方法。
【請求項４９】
前記可動要素が、少なくとも１個のトランスジューサを付勢することによって偏向される、請求項４２に記載の方法。
【請求項５０】
少なくとも１個の前記トランスジューサが圧電素子を含む、請求項４９に記載の方法。
【請求項５１】
少なくとも１個の前記トランスジューサが磁気素子を含む、請求項４９に記載の方法。
【請求項５２】
前記セラミクスが、約１０3〜１０11オーム−cmの範囲内の抵抗率を有する、請求項４２に記載の方法。
【請求項５３】
前記磁気抵抗素子列が、直接ラッピングキャリヤに接着される、請求項４２に記載の方法。
【請求項５４】
前記磁気抵抗素子列が、接着性材料によりラッピングキャリヤに接着される、請求項５３に記載の方法。
【請求項５５】
複数個の磁気抵抗素子の列を機械加工するためのラッピングキャリヤであって、複数個の可動要素を含み、前記可動要素が、磁気抵抗素子列のための一般的に平面の取付け表面を形成するべく外部表面で終端しており、その際、前記ラッピングキャリヤがセラミクス材料を含み、かつ前記セラミクス材料が理論的密度の少なくとも９５％の密度をもつ静電気放電散逸性材料を含む、ラッピングキャリヤ、及び
複数個の可動要素のそれぞれを偏向させるための複数個のトランスジューサを包含するアクチュエータアセンブリ、
を含んでなるラッピングキャリヤアセンブリ。
【請求項５６】
前記トランスジューサが音声コイルを含む、請求項５５に記載のラッピングキャリヤアセンブリ。
【請求項５７】
前記トランスジューサが圧電素子を含む、請求項５６に記載のラッピングキャリヤアセンブリ。
【請求項５８】
前記トランスジューサが磁気素子を含む、請求項５５に記載のラッピングキャリヤアセンブリ。
【請求項５９】
前記トランスジューサが、前記可動要素と１：１の比で具備されており、かくして、単一の独自のトランスジューサが、個々のヘッド制御のための単一の可動要素と組み合わされている、請求項５５に記載のラッピングキャリヤアセンブリ。
【発明の詳細な説明】
【技術分野】
【０００１】
この出願は、「ＥＳＤ散逸性セラミクス」というタイトルで２００１年１１月１９日付けで出願された米国特許出願第０９／９８８，８９４号に基づくものであり、この番号を参照することによってその内容を本願明細書に組み込んだものとする。
【０００２】
本発明は、一般に、複数個の磁気抵抗素子の列をラッピングするための、列ツール又は列曲げ加工ツールとしても知られるラッピングキャリヤに関する。特に、本発明は、磁気抵抗素子列をラッピングするための新しいラッピングキャリヤ及び方法に関する。
【背景技術】
【０００３】
標準的には、読取り／書込みヘッドの形をしている磁気抵抗（ＭＲ）素子は、半導体チップ製造で使用されるものと類似の技術により生産される。標準的には、基板としてセラミクスウェーハが用いられ、ＭＲ素子の一般に反復的なアレイを形成するために複数の蒸着、リソグラフィ及びエッチング工程が実施される。ウェーハ処理が完了した時点で、標準的にウェーハはスライシングされ、かくして要素アレイは、各々複数のＭＲ素子を含む複数の長手方向ストリップの形にカットされることになる。スライダ又はフライングヘッドとしても知られているこれらの読取り／書込みヘッドを収納するユニットは次に、個々のユニットにダイシングされる前にさらに処理される。
【０００４】
磁気記憶媒体の密度がここ数年の間にケタ違いに増大してきたことから、かかるヘッドが読取り／書込み動作中に磁気記憶媒体からオフセットされる距離はさらに短縮されてきた。そのため、表面粗度、輪郭ならびにＭＲ素子を記憶媒体から離隔させる距離を緻密に制御することが必要となってきた。従って、表面輪郭、平面度、粗度及び臨界的間隔どりのパラメータを精密に制御するべく、スライダの上面又はエアベアリング表面となるＭＲ素子の表面をラッピングする又は機械加工することが慣習となってきた。標準的には、ＭＲ素子を列の形にスライスすることによって作り出される表面（すなわちウェーハの上面及び底面に対し垂直に延びる新たに形成された表面）は、ラッピングにより精密に制御される表面である。
【０００５】
米国特許第６，０９３，０８３号は、ＭＲ素子の列のラッピングに関して用いられる最新のプロセス及びそれに付随するツールについて詳述している。当該技術分野において理解されているように、標準的に、１本の列が１本の列キャリヤにボンディングされ、このキャリヤはそれ自体列ツールに付着されている。列キャリヤは標準的には、列がボンディングされる金属又はセラミクスのプレートである。列と列キャリヤのアセンブリは次に、列ツールにボンディングされる。列ツールは、ＭＲ列（ストリップ）内の所望の抵抗及び平面度を達成するためラッピングプロセス中のラッピングの度合を最適化するべく、行の個々の部分の相対的高さ又は深さを調整する複数の個別調整可能な可動要素（例えばフィンガーの形をしている）を有するように構成されている。
【０００６】
米国特許第６，２７４，５２４号は、磁気抵抗ヘッドの製造を含めたさまざまな利用分野で使用される静電気放電散逸性コンポーネントについて開示している。しかしながら、かかるコンポーネントは、実用性能が欠如していることがわかっている。
【発明の開示】
【発明が解決しようとする課題】
【０００７】
最新技術のプロセス及び付随するツールは有効であると考えられているものの、当該技術分野においては、ＭＲ素子の列のラッピングを実施するための改良型の技術及びツールに対するニーズが存在し続けている。
【課題を解決するための手段】
【０００８】
本発明の１実施形態に従うと、複数個の磁気抵抗（ＭＲ）素子の列を機械加工するためのラッピングキャリヤが提供される。ラッピングキャリヤは、該ＭＲ素子列のための全体的に平面の取付け表面を形成するべく外部表面で終端する複数の可動要素を包含する。ラッピングキャリヤは全体として、静電気放電（ＥＳＤ）散逸特性を有する高密度のセラミクス材料で形成される。
【０００９】
さらに、本発明のもう１つの実施形態に従うと、磁気抵抗（ＭＲ）素子列を上述のラッピングキャリヤに取付け、次に該列を機械加工してそこから材料を除去する、ＭＲ素子列をラッピングするための方法が提供される。
【００１０】
本発明のもう１つの実施形態は、磁気抵抗素子列のための全体的に平面の取付け表面を形成するべく外部表面で終結する複数の可動要素を含む、磁気抵抗素子列を機械加工するためのラッピングキャリヤを包含するラッピングキャリヤアセンブリに係る。ラッピングキャリヤは、一般に、静電気放電（ＥＳＤ）散逸特性を有する高密度のセラミクス材料で形成される。ラッピングキャリヤアセンブリはさらに、個々の可動要素を偏向させるように適合された複数のトランスジューサを包含するアクチュエータアセンブリを包含する。
【発明を実施するための最良の形態】
【００１１】
本発明は、添付図面を参照することにより、さらに良く理解でき、又、その数多くの目的、特長及び利点が当業者にとって明白なものとなる。異なる図面中で同じ参照番号が使用されている場合、それは、類似の又は同一の物品を表わしている。
【００１２】
本発明の１つの特長に従うと、磁気抵抗（ＭＲ）素子列のラッピングを実施するためのラッピングキャリヤ及びその方法が提供される。図１は、ＭＲ素子の列１の例を示す。
【００１３】
図示される通り、図１は、ウェーハ製造段階が完了した後セラミクスウェーハからスライシングされたＭＲ素子の列１の一部を例示している。列１は、付加的な処理段階の実施後、ディスク駆動機構スライダといったようなＭＲスライダを場合によって形成するＭＲスライダ部分２を含め、複数の異なる部分を包含する。ＭＲスライダ部分２は、ラッピングの前又は後でダイシング作業中に除去される切り口領域３によって互いに分けられている。これらの切り口領域３にはＭＲ素子が無くてもよいし、又は図示されているようにＭＲ電気ラッピングガイド７が含まれていてもよい。ＭＲ電気ラッピングガイドは、ダイシングに先立つラッピング作業中に、処理中のラッピングの進捗を実時間で監視するために利用することができる。代替的には、ＭＲスライダ部分上のそうでなければ空である一部の部域内にＭＲ電気ラッピングガイドを被着させ、ラッピングの前にダイシングが実施される場合にそれらを使用できるようにすることが可能である。
【００１４】
ＭＲスライダ部分２を見てみると、複数の異なるＭＲ素子が例示されている。この点において、ここでは、「ＭＲ素子」という語が、包括的な意味で、異なるタイプのＭＲ素子がＭＲスライダ内に一般的に見い出されるということを表わすために用いられているということに留意されたい。特に、ＭＲ素子は、ＭＲセンサー５ならびに読取り／書込みＭＲヘッド、例えば、例示されているような書込みヘッド４を含むことができる。明確さを期して、列の上部表面６が、その後の処理段階中にラッピングされ、個々のＭＲスライダのエアベアリング表面を形成する表面であると理解される。電気接点部分といったような従来のＭＲ素子列の付加的な詳細は、ここに示されていないが、当業者であれば周知である。
【００１５】
図２を見ると、当該ラッピングキャリヤの１実施形態の上面図が例示されている。ラッピングキャリヤ１０は全体的に細長い形状を有し、ここでは長手方向軸である軸Ｙ（基準フレーム用）を有する。ラッピングキャリヤ１０は、集合的にラッピングキャリヤ１０の可動部分１４を形成する複数の可動要素１２を包含している。可動要素１２は、曲げ領域１８を介してラッピングキャリヤ１０の固定部分１６に連結されている。図示したとおり、各々の可動要素１２は、それ専用の又は独自の曲げ領域１８を通してラッピングキャリヤ１０の固定部分１６に連結されている。可動要素１２は、ラッピングのためにＭＲ素子の列１が取付けられる全体的に平面の細長い表面１９を形成するように終結する。全体的に平面の細長い表面１９は、取付け表面であり、一般にラッピングキャリヤ１０の能動ラッピング側面を画定する。可動要素１２の各々は、以下でさらに詳述するように、取付け表面１９の平面に対して一般に垂直な方向に、偏向力によって移動され得る。図２に示された実施形態の１つの特長に従うと、可動要素は独立して移動可能であるが、その他の実施形態は、まとまった可動要素を有することもできる。「可動部分」及び「固定部分」（「静止部分」とも呼ぶ）という語は、相対的なものであり、それぞれの部分が互いとの関係において移動する又は並進連動するということを表わす。ここでは、固定部分は一般に、ラッピング固定具内に固定され、所定の位置で固定され、複数の可動要素からなる可動部分は、偏向された部分である。
【００１６】
図２に例示した実施形態においては、可動要素は、列のスライダの幅（５０％のスライダについて１．６mm）の或る倍数に切り口領域幅（標準的には０．５mm未満）のゆとりを加えたものだけ互いに離隔されている。この間隔どり（スペース）は、標準的に中心間（１つの可動要素の中心線から隣接する可動要素の中心線まで）で測定されるが、異なる中心間間隔どりを規定することもできる。間隔どりは一般に、可動要素のアレイを通して一定である。標準的には、間隔どりは、約０．４mm〜約２mmである。固定部分１６を通って延びる貫通孔が、ラッピング作業用の固定具内にラッピングキャリヤを付着させるために用いられる。
【００１７】
図３を見てみると、ラッピングキャリヤ１０の断面図が示されている。図示した通り、曲げ領域１８を通してラッピングキャリヤ１０の固定部分１６に対し可動要素１２が連結される。方向２４（図３に示された向きで、垂直方向）に沿って可動要素の動きを実施するために磁気素子４２が具備されている。ラッピングキャリヤ１０の長手方向軸方向（図２の方向Ｙ）に沿って延びる細長い切欠き２２（及び反対側の切欠き）を具備することにより、曲げ領域が形成される。
【００１８】
ラッピングキャリヤアセンブリは、アクチュエータアセンブリ又は構造と組合わされている。例示されている通り、ＭＲ素子の列１は、可動要素１２の終端部によって形成された取付け表面１９に取付けられている。アクチュエータ構造又はアセンブリは、可動要素１２を破線２４によって示されているその軸方向に沿って可動要素１２を精確に移動させるように位置づけされ構成された、磁気素子４２及び相対する電磁素子４０で構成されている。電磁素子４０は、入力電気信号を受理し、電磁素子４０と磁気素子４２の間の引力及び斥力のためその信号に応答して可動要素の軸方向（図３に示された垂直方向）に移動するように可動要素１２を偏向させる。偏向力をもたらすのに電磁素子及び磁気素子（例えば永久磁石）が使用されるものの、入力された電気信号に基づき精確な運動を可能にする音声コイル又は圧電素子といったような電気機械的要素を含めたその他のタイプのトランスジューサを使用することもできる。図３には、単一起動構造しか示されていないものの、一般的には、各々の個々の可動要素１２について１つの専用起動構造が具備される。
【００１９】
特定のアクチュエータ構造について以上で記述してきたが、実際に可動要素を偏向させるものであることを条件として、アクチュエータ構造を異なる形で構成することも可能であるという点に留意されたい。例えば、上述のとおりトランスジューサによって偏向させられかくして可動要素を偏向させる起動ロッドを内蔵させて、可動要素を機械的に係合させることが可能である。
【００２０】
個々の可動要素１２をラッピングキャリヤ１０の固定部分１６に連結する曲げ領域のため、可動要素は、起動構造を通して加えられた偏向力に応えてその軸方向に移動し、この偏向又は起動力は、起動構造特に電磁素子４０に送られた信号によって生成される。ここで曲げ領域は、可とう性をもち可動要素１２のわずかな軸方向運動を可能にするようになっている。図３に示された実施形態においては、曲げ領域１８が相対的に最小の厚みをもつようにすることによって、可とう性が提供される。この点において、ラッピングキャリヤ１０の固定部分１６は、曲げ領域が小さい厚みＴRを有するのに対して、公称厚みＴNを有するように示されている。ＴN及びＴRの相対的選択は、列寸法、利用可能な空間、材料の制限条件及びラッピング作業の性質により決定される。例えば、列の幅がピコスライダの長さ（１．２mm）に等しく、曲げの許容長さが１２mm以上である場合、ひずみに対し０．１％の許容誤差をもつ材料について、ＴN＝ＴR＝１．２mmが可能な選択であるかもしれない。しかしながら、曲げがさらに短かく、列の幅がさらに広い場合には、ＴN／ＴRについてさらに大きい比率を選択する可能性がある。セラミクス材料のためには、一般にＴRを可能なかぎり大きくすることが望ましい。標準的には、ＴN：ＴRの比率は少なくとも２：１、より標準的には少なくとも４：１そして好ましくは少なくとも１０：１である。１つの特定の実施形態においては、ＴRは０．３mmのオーダーであり、一方ＴNは５mmのオーダーである。
【００２１】
列１は、標準的に、可動要素１２に対し直接ボンディングされる。これは、可動要素１２の取付け表面１９と列１の間にエポキシ又は樹脂の接着剤を介在させることによって実施可能である。例えば、列１を可動要素１２に接着させるために、市販の接着テープを利用することができる。標準的には、組合せたラッピングキャリヤ１０と列１を、エポキシテープをリフローさせるような温度まで加熱し、その後冷却させて均等なボンディング層をもたらす。この点で、均等な厚みのボンディング層の形成を確実にするべく高温処理中に列１に加重するか負荷を与えることができる。
【００２２】
典型的には、起動構造特に電磁素子４０は、ＭＲ素子列から処理される信号を通して永久磁石に対し斥力又は引力を示す磁場を生成することにより運動をもたらす。特に、列の切り口領域内に具備されるＭＲ電気ラッピングガイドは、典型的にプリント回路板（図示せず）に連結され、これらの信号は、処理されて個々のトランスジューサに送られる。このようにして、列１の個々の部分に沿って精確なラッピング作業が実施され得、かくして、ＭＲ素子列１の全体を通して最適な磁気抵抗特性が達成される。
【００２３】
図４は、圧電起動素子５０を内蔵するラッピングツールセットの一般的レイアウトを示している。固定用具６７は、圧電起動要素５０を支持し、この要素５０はそれ自体、列１を支持するラッピングキャリヤ上に力を及ぼすように位置づけされている。列１をラッピングするための位置に、ラッピングプレート６５が示されている。ラッピングプレート６５は、標準的に、列からの材料の除去を実施するため研磨性コンポーネントを担持している。
【００２４】
圧電アクチュエータの使用によって、付随する故障及び結晶粒生成のリスクと共に、音声コイル又は類似の機械的コンポーネントの機械的複雑性を減少する。圧電アクチュエータは通常、作動するために比較的高い電圧を必要とし、以下で記述されるもののような低い導電率をもつ材料でかかるコンポーネントを一体化するのがより適切である。
【００２５】
ラッピングキャリヤ１０に関し以上で本発明の特定の実施形態について記述してきたが、ラッピングキャリヤは、多種多様な構成をとることができる。例えば、ラッピングキャリヤは、細長い構造（約２以上、例えば４以上の横断面縦横比）をもつ可動要素で形成されかつ細長い可動部材の相対する端部に一般的に配置されている曲げ部材を介してラッピングキャリヤの静止又は固定部分に接合するように適合されていてよい。可動要素の２つの相対する端部のうちの１つは、列がそれに沿ってボンディングされる全体的に平面の取付け表面を形成するように終結する。部材は、その長手方向軸方向に沿って偏向させられ、かくして相対する曲げ領域はほぼ同じ度合だけたわみ曲がる（これは、平行四辺形の構成を形作るものとして描写できる）。ラッピングキャリヤは、（以下でさらに詳細に記述する）セラミクス材料のモノリシックで熱処理済みの高密度化されたブロックから作ることができ、細長い可動部材は、ワイヤーソー加工によって画定され得る。ここで、ラッピングキャリヤは、中央の水平に延びた部分の無い「Ｅ」字形又は「Ｄ」字形の断面形状（可動要素の長手方向軸方向に対し平行に、かつ個々の可動要素を形成するべくワイヤーソー加工がそれに沿って行なわれる平面に対して平行に切取った場合）を有することになる。この点において、可動要素は、一般に「Ｅ」又は「Ｄ」字形の垂直側面を形成する。これらの断面形状が意味するように、可動部材は構造の１側面を形成し、一方反対側の側面は開放していて露呈した空隙（すなわち「Ｅ」字形構造）を画定していてもよいし、或いは又閉鎖しているものの内部キャビティを有し（すなわち「Ｄ」字形構造）ていてもよい。
【００２６】
実施形態の特定な構造の如何にかかわらず、有利には、ラッピングキャリヤは、ＭＲ列内のＭＲ素子又はヘッドとの関係において高密度の可動要素を有することができる。標準的には、列の可動要素対磁気抵抗素子の比率は少なくとも１：３、一般的には１：２以上、例えば１：１である。このようにして、個々のＭＲヘッドのラッピングを、閉ループフィードバックプロセスを通して実時間ラッピング作業で正確に調整し、制御することができる。この点において、標準的に、個々のヘッドからの１つの信号、標準的には抵抗がラッピング中に測定されて、ラッピングの度合を密に制御する。標準的には、トランスジューサ対可動要素の比率は、可動要素の個々の偏向を実施するべく１：１である。
【００２７】
典型的には、少なくともラッピングキャリヤの可動要素はセラミクス材料で形成されている。可動要素及びその付随する曲げ領域の両方共がセラミクス材料で構成されていることが一般に望まれる。形成を容易にするため、実質的にラッピングキャリヤの全てをセラミクス材料で形成することができる。セラミクス材料の特定の形状は、本発明の重要な特長であり、以下でより詳細に記述されている。
【００２８】
特定の実施形態では、モノリシック素地からのラッピングキャリヤが提唱されているが、ラッピングキャリヤをサブコンポーネント又はサブアセンブリから形成し、ボンディングで合わせることもできる。例えば、さまざまな部分をＥＳＤ散逸性材料で作り、その後の段階でのボンディングのため形成、焼結、高密度化することが可能である。細長いフィンガーの形をした可動要素を別途形成し、アライメントのために適切な治具を用いて主素地部分にボンディングすることができる。ボンディングは、例えばろう付けにより実施可能である。代替的には、ガラス状融剤、はんだ、固体−固体分散及びその他の技術を利用することによりボンディングを実施することができる。ろう付けの場合、活性金属ろう材といったような低温度ろう材を使用することができ、その一例としては、Ａｇ及びＴｉといったような、接着を補助するための添加された活性成分を伴うＳｎＢＥがある。この場合、標準的には、Ｓｎが主要成分であり、ろう材の少なくとも約８０重量％又は少なくとも９０重量％を形成する。ＥＳＤ散逸性セラミクス以外の材料を用いた実施形態においては、最も標準的には、少なくともＭＲストリップのための取付け表面がＥＳＤ散逸性セラミクスで形成されている。
【００２９】
好ましくは、セラミクス材料は、静電気放電（ＥＳＤ）安全散逸性セラミクスで形成されている。表面抵抗率は、１０3〜１０11オーム−cm、好ましくは１０4〜１０10オーム−cm、より好ましくは１０5〜１０9オーム−cm、そして最も好ましくは１０6〜１０9オーム−cmの範囲内にあるべきである。これらの値は、静電気電荷を散逸させるために望ましいものである。標準的には、材料は、電荷が部品の体積を通して急速に散逸するように優れた散逸特性を有し、電荷蓄積「ホットスポット」を回避するように均等に電荷を散逸させるべく充分な均一性をもつ。
【００３０】
ＥＳＤ散逸性セラミクスは、例えば光学的処理機器などによる使用を容易にするため、わずかに着色されていてよい。ＥＳＤ散逸性セラミクスは、高い機械的信頼性、低い汚染度そして優れた機械加工性のために無圧焼結セラミクスに比べて実質的に低い残留多孔度を有する熱間等静圧加工（ＨＩＰ）のために適合でき、実質的に非磁性であり得る。材料は一般に、ＥＳＤ−散逸の利用分野に適した高密度セラミクス（すなわち理論的密度又は「ＴＤ」の９９％より大きい）である。或る種の実施形態においては、セラミクスの密度は、理論的密度の９９．５％より大きい。かかるセラミクスは、１０5〜１０10オーム−cmの範囲内の体積抵抗率をもち、同様に、高い強度を有する（すなわち、４点曲げ試験で５００ＭＰａより大きい；相反する指示のないかぎり、曲げ強度は４点曲げ試験によって測定される）。セラミクスは、空気中焼結によって、そして次に必要ならば、又は望まれる場合、熱間等静圧圧縮成形（「ＨＩＰ」又は「ＨＩＰ処理」）によって形成され、この場合、熱間等静圧圧縮成形環境は、ＨＩＰ炉のコンポーネント及び／又は製造中のラッピングキャリヤの酸化を防止するように好ましくは酸化性ではなくむしろ還元性である。標準的には、熱間等静圧圧縮成形環境は、１０-2トール未満の酸素分圧を有する。還元性環境の一例としては、炭素炉コンポーネントの存在下で高温で還元性雰囲気を作り出すことのできる、Ａｒといったような希ガスなどの不活性ガスの使用がある。第２の熱処理（焼結及び／又は熱間等静圧圧縮成形処理）は、体積抵抗率が１０6〜１０9オーム−cmの範囲へとシフトする（高く又は低く移動する）ような形で抵抗を上昇又は低下させるように設計されている。この二次的熱処理は、熱間等静圧圧縮成形処理中に低下している可能性のあるラッピングキャリヤのコンポーネントを酸化するための予め定められた酸素分圧レベルで実施可能である。
【００３１】
セラミクスは、有利には金属酸化物、金属炭化物、金属窒化物又はそれらの組合せからなる群から選択された１種類もしくはそれ以上の導電性又は半導電性添加物と共に、安定化された（完全に又は部分的に安定化された）ＺｒＯ2から調製可能である。有利には、これらのセラミクスを用いて作られたコンポーネント部品は、２秒未満の減衰時間を有する。セラミクス材料は、８．５ＧＰａより高いビッカース硬度を有し、４ＭＰａｍ-1/2より大きいＫ１ｃをもち、好ましくは１５〜２５％（初期試薬の体積％）の範囲内のＺｎＯを含有し、かくして「明るい」色のセラミクスを形成する。１つの実施形態は、ＺｎＯ及び約１０（体積）％の遷移金属酸化物を含有する。例えば、酸化マンガン（１〜８体積％）は、「暗い」色のセラミクスを製造するのにうまく作用する。
【００３２】
セラミクス材料は、好ましくは２０〜８０％（初期試薬の体積％）の範囲内のＳｎＯ2を含有しうる。その他の実施形態は、１５〜３５体積％の範囲内のＺｒＣ又はバリウムヘキサフェライトを含有し得る。セラミクスは、平衡分圧下で２００〜２５０℃の水中での熱処理後５０％以上のＭＯＲ保持率を有し得る。
【００３３】
もう１つの実施形態に従うと、明るい色のＥＳＤ散逸性セラミクスのためのＹ−ＴＺＰ（イットリアで部分的に安定化された正方晶ジルコニア多結晶体）製品、１５〜４０％のＺｎＯ又は１５〜６０％のドープ処理ＳｎＯ2に基づく粒状複合材料が提供される。「明色の」という語は、そのセラミクス材料が黒又はその他の暗色でないことを意味する。好ましい明色材料は白、オフホワイト、明灰色、黄褐色などである。
【００３４】
抵抗率調整剤を任意に担持するＹ−ＴＺＰは、その信頼性の高いその機械的特性のため、ラッピングキャリヤに有利に使用することができる。希土類酸化物、ＭｇＯ、ＣａＯ及びそれらの混合物といったようなその他の既知の安定剤により安定化されたＴＺＰも同様に使用可能である。
【００３５】
ジルコニアは一般に室温で絶縁性（Ｒv＝１０13オーム−cm）あるが、放電加工可能（又はＥＤＭ可能）な組成物を形成するべく導電性結晶粒を分散させることによってより導電性をもたせることができる。典型的には、粒状分散質には、窒化物、炭化物、ホウ化物及びケイ化物が含まれる。
【００３６】
例えば遷移金属酸化物、Ｆｅ2Ｏ3、Ｃｏ2Ｏ3、ＮｉＯ、Ｃｒ2Ｏ3などのような、導電性酸化物をジルコニアの電気抵抗率を最適化するために使用することもできる。例えば、２５０℃で最高１０5オーム−cmの電気抵抗率を提供するべくイットリア安定化セラミクスに対し３〜１５モル％の鉄酸化物をドーピングすることができるが、一部の酸化物添加剤は、Ｙ−ＴＺＰの加工性を改変し、破壊靱性を劣化させる。遷移金属酸化物は、ジルコニア内で着色料として作用し、特徴的な暗色を形成し、焼結及び熱間等静圧圧縮成形処理といったような高温プロセス中にこれを熱化学酸化還元反応に付すことができる。例えば、ジルコニア中のＦｅ2Ｏ3は、Ａｒといったような不活性ガス中での熱間等静圧圧縮成形処理の間に熱化学還元を受け、その結果気体形成反応から気孔又は亀裂が形成することになる。酸素担持ガス中の熱間等静圧圧縮成形処理は、かかる有害な反応を禁止するが、白金加熱要素及び特殊な窯備品のコストが高いことから、費用効果性のあるものではない。
【００３７】
抵抗率及び散逸特性を調整するために、抵抗率調整剤として、導電性及び半導電性の両方の相を使用することができる。一部の抵抗率調整剤は、Ｙ−ＴＺＰと反応して新しい相を形成し、結果として絶縁性をもたらしかつ／又はＹ−ＴＺＰの加工性を変える可能性がある。このような調整剤は、回避すべきである。抵抗率調整剤は、さまざまな利用分野でうまく使用されるべく、以下で列挙する可能なかぎり多くの必要条件を満たしていなければならない。
【００３８】
無圧力焼結性及び焼結熱間等静圧圧縮成形（ＨＩＰ）処理可能性、良好な機械加工性、及び構造的信頼性。
着色
低い結晶粒生成
調整可能なＥＳＤ特性
高い腐食耐性
所望の磁気特性。
【００３９】
Ｙ−ＴＺＰマトリクス内でＺｎＯを結晶粒を分散させることにより明色ＥＳＤ散逸性セラミクスを調製できるということが発見された。さらに、Ｙ−ＴＺＰ内のドープ処理ＳｎＯ2も同様に、所望の抵抗率で明色材料を達成するのに有効である。Ｙ−ＴＺＰ内にＬａＭｎＯ3、ＬａＣｒＯ3、ＺｒＣ 及び ＢａＦｅ12Ｏ19を添加することによっていくつかの暗色（又は黒色）ＥＳＤ散逸性セラミクスセラミクスも調製された。
【００４０】
抵抗率調整剤の磁化率も変動しうる。（磁化率は、１つの材料内で誘発された磁気の強度対付された磁場に対する磁化力又は強度の比率として定義づけされる）。ＺｎＯ、ＳｎＯ2、ＺｒＯ2、Ｙ2Ｏ3、Ａｌ2Ｏ3、ＺｒＣ及びＳｉＣは、１０-4ml／mol未満の非常に低いモル磁化率を有する。一方、Ｆｅ2Ｏ3及びＢａＦｅ12Ｏ19は、１０-2ml／molより大きい高いモル磁化率を示す。ＬａＭｎＯ3及びＬａＣｒＯ3のような一部の材料は、中位のモル磁化率を示す。低い磁化率をもつ調整剤は、電磁妨害を最小限におさえるため当該ラッピングキャリヤのために特に適している。
【００４１】
最終的には、本願明細書で開示された成分の体積百分率（体積％）は、現在入手可能な材料の市販のグレードに基づいている。これらの数字は、その他の材料が利用される場合に変動する可能性があり、例えばナノサイズの結晶粒は、５体積％というさらに低い体積％値を結果としてもたらすことになる。
【００４２】
セラミック組成物は同様に少量（例えば約２wt％未満）の１種類もしくはそれ以上の焼結助剤、結晶粒成長阻害物質、相安定剤又はＣａＯ、ＭｇＯ、ＳｒＯ、ＢａＯ、Ａｌ2Ｏ3、Ｆｅ2Ｏ3、ＮｉＯ、ＣｕＯ、ＳｉＯ2、ＴｉＯ2、Ｎａ2Ｏ、Ｋ2Ｏ、ＣｅＯ2、Ｙ2Ｏ3及びその混合物からなる群から選択された添加剤を包含することもできる。添加剤の量は、ＥＳＤ散逸性セラミクスのための所望の特性を改変しないよう充分少量でなくてはならない。一部のケースでは、原料及び／又は粉末処理中の汚染からこれらの酸化物を限定量だけ取込むことができる。
【００４３】
好ましくは、セラミクス組成物は、その処理の後において実質的に細孔を有さず（無孔性であり）、特に相対数で、例えば０．５μｍより大きい孔径に基づいた場合、９０％以上無気孔である。本願明細書で使用する「無気孔」及び「実質的に無気孔」という語は、同様に、９９％より大きい、最も好ましくは９９．５％より大きい相対密度として定義づけ可能である。
【００４４】
好ましくは、セラミクス組成物は高い曲げ強度を有する。ＺｎＯ、ＳｎＯ2、ＬａＭｎＯ3及びＬａＣｒＯ3を有する焼結−熱間等静圧圧縮成形処理済みＴＺＰ材料は強靭であり、（４点曲げ試験に従って）それぞれ１，０００、６５０、７１６及び１，００５ＭＰａの曲げ強度を有する。
【００４５】
セラミクス組成物は、黒よりも明るい色を有していてよい。本願明細書で使用される場合好ましい「明」色は、ＩＳＯにより定義されている通りの１６グレースケールの中央点よりも明るいものとして定義づけされる。より定量的な測定のためには、色度計を用いて色を測定することもできる。ＺｎＯ及びＳｎＯ2組成物を含有するセラミクス組成物は明色を示し、一方、大方のその他の組成物は黒色か又は非常に暗色である。
【００４６】
セラミクス組成物は、５００ｍｓ未満、最も好ましくは１００ｍｓ未満の電圧減衰時間（ＥＳＤ散逸性セラミクスの性能の１つの尺度）を有することができる。同様に、例えば１００ｍＡ未満、最も好ましくは５００ｍＡ未満のような低い過渡電流を有することもできる。
【００４７】
高密度ラッピングキャリヤは一般に、基本成分としてのＴＺＰ及び、導電性又は半導電性酸化物、炭化物、窒化物、酸炭化物、酸窒化物、酸化炭窒化物などの中から選択された少なくとも１つを包含する粒状分散質を含んでいる。抵抗率調整剤は、添加物でドーピングされているか又は所望の結晶質形態及び／又は抵抗率までプレアロイされていてよい。抵抗率調整剤の量が６０体積％より大きい場合、ＴＺＰの高い破壊靱性及び曲げ強度を活用することはむずかしい。導電率調整剤の量が１０体積％より低い場合、所望のＥＳＤ散逸特性を達成することは困難である。抵抗率調整剤の適切な範囲は、一般に１０〜６０、１５〜５０、２０〜４０及び２５〜３０体積％を含み、これらの値と重なる範囲を包含する。
【００４８】
ラッピングキャリヤを形成するセラミクス粉末の平均的粒度は、一般に、均質な微細構造及び均一の電気特性及び所望の散逸特性を達成するべく１μｍより小さいものである。プレアロイされた粉末をＹ−ＴＺＰ摩砕媒質と共にプラスチック製ジャー内で摩砕することもできる。Ｙ−ＴＺＰ摩砕媒質と共にプラスチック製ジャー摩砕機内で湿式摩砕し次に乾燥させ造粒することにより、粉末を混合した。
【００４９】
Ｙ−ＴＺＰ粉末及び導電率調整剤粉末の混合物を、例えば乾式圧縮成形、スリップキャスティング、テープキャスティング、射出成形、押出し成形及びゲルキャスティングのような任意の成形方法により任意の所望の形状へと成形することによって高密度ラッピングキャリヤを調製することができる。有機結合剤系を粉末混合物内に添加して、取扱い、成形体機械加工のための高い成形体強さを達成し高密度化の間に形状を維持することができる。これらの技術のうち、成形特に射出成形が、セラミクス成形体を形成するために好ましい技術である。標準的には、成形体は、ニヤネットシェープである。
【００５０】
成形されたセラミクスラッピングキャリヤは、結合剤が除去され、空気中又は所望の反応性又は不活性雰囲気中で９５％の理論的密度、好ましくは９７％の理論的密度以上まで焼結される。焼結されたラッピングキャリヤは不活性ガス又は酸素担持不活性ガス中での熱間等静圧圧縮成形により最高密度までさらに高密度化され得る。このようにして得られた焼結又は焼結−熱間等静圧圧縮成形処理されたセラミクス製品は周囲温度で１×１０3〜１０12オーム−cmの体積抵抗率を示すことができる。
【００５１】
最終処理は、焼結／熱処理されたラッピングキャリヤをその最終的寸法及び輪郭へと機械加工することによって実施される。可動要素は、成形されたままの状態で提供され得るが、より一般的には、可動要素は、そのピッチ及び寸法を精確に制御し隣接する可動要素の間の均等な空隙を形成するワイヤーソー加工技術を介したスライシングによって成形される。典型的には、可動要素の間に延びる空隙は、約２００μｍ以下の幅を有する。取付け表面の平面度も、本発明の実施形態に従って正確に機械加工できる。好ましくは、取付け表面の平面度は、約１０μｍ未満、より好ましくは約２μｍ以下である。
【００５２】
特徴づけ（特性決定）の方法：
【００５３】
温度及び大気圧の補正を伴う水置換方法により密度を測定した。標準研磨手順により調製されたサンプルの研磨された断面上で光学式及び走査式電子顕微鏡により、微細構造を観察した。色は、４５°／０°の光学幾何形状及び７．６mmの開口を用いて、Hunter Associates Laboratory, Inc., Reston, VAから入手可能なMiniscan ＸＥ Plusによって測定した。粉末及び高密度化したセラミクスの結晶相を決定するために、Ｘ線回折（ＸＲＤ）を使用した。超音波トランスジューサを用いてパルス−エコー方法により、セラミクスのヤング率、せん断率及びポワソン比を測定した。５〜２０Ｋｇｆの荷重でビッカーズ硬度法によって硬度を決定した。３×４×５０mm Ｂ型試料を用いてＡＳＴＭＣ１１６０−０２ｂ（２００２）内で規定された方法により、４点曲げ強度を決定した。約１０のワイブル係数を仮定すると、この方法が、ＪＩＳＲ１６０１−８１（３０mmのスパンを用いる３点曲げ試験）を用いて見い出されるものに比べ約２０％低い曲げ強度を報告するものと推定される。５〜１５バールの平均強度が報告された。１０〜４０Ｋｇｆの荷重でビッカース圧子を用いた圧入亀裂長法により破壊靱性を決定した。一部のケースでは、圧入亀裂強度法も使用した。
【００５４】
体積及び表面抵抗率（ＤＣ）をＡＳＴＭにより規定された方法その他に従って１０又は１００Ｖで決定した。表面をダイヤモンド砥石によって研磨し、抵抗率の測定に先立ち超音波浴内で洗浄した。電極としては、Woburn,ＭＡのChomerics Inc.製の厚み約０．５５mmの１２１５型銀充てん導電性ゴムシートを使用した。電圧減衰時間は、電荷散逸の尺度であり、文献中に記述された方法により決定される。
【００５５】
ラッピングキャリヤを製造するにあたっては、ＥＳＤ散逸性材料は、モノリシックコンポーネントの場合のように、コンポーネント部品全体として利用されるが、キャリヤの或る部分をその他の材料で形成することもできる。各々のそれぞれのコンポーネント技術の当業者であれば、ＥＳＤ散逸性材料の特定的必要条件を容易に適合させることができる。
【実施例】
【００５６】
以下の例は、特徴づけを目的として調製されたものである。
【００５７】
例１「ＺｎＯ」
Saint-Gobain Ceramics & Plastics（ＳＧＣ＆Ｐ）から入手可能な約２．８mol％のイットリア（ＹＺ１１０）を含むＹ−ＴＺＰ粉末を、Ｙ−ＴＺＰ摩砕媒質と共にジャー摩砕機内でZinc Corporation of Americaから入手可能な可変量の酸化亜鉛と水中で混合した。ＹＺ１１０及びＺｎＯの表面積は、摩砕前でそれぞれ７及び２０ｍ2／ｇであった。摩砕された粉末を実験室方法により圧縮可能な粉末となるまで造粒した。粉末を４０ＭＰａで鋼製金型内に一軸加圧成形し、次に、２０７ＭＰａで冷間等静圧圧縮成形（又は「ＣＩＰ処理」）して成形体を形成した。
【００５８】
素地を２℃／分で所望の焼結温度（１３５０〜１５００℃）まで１時間焼結して、ＴＤ（理論的密度）の最高９７％より大きい焼結密度を達成した。焼結中２つの相の間で全く反応がないことを仮定して、成分の体積％に基づいて混合法則により理論的密度を計算した。最高密度を達成するべく４５分間１３００℃でＡｒ中で一部の焼結体を熱間等静圧圧縮成形処理した。全てのサンプルを９９．５％ＴＤ以上、大部分は９９．８％ＴＤ以上までＨＩＰ処理した。
【００５９】
焼結及び焼結−熱間等静圧圧縮成形処理による結果として得られた高密度化された素地を、第１表及び第２表に要約されているように、密度、ヤング率、硬度、強度、破壊靱性、位相微細構造、体積及び表面抵抗率及びＥＳＤ散逸（電圧減衰）について測定した。
【００６０】
ＺｎＯ含有率及び粒度の効果：
第１表は、無圧力焼結されたサンプルのＹ−ＴＺＰ中のＺｎＯの体積％の関数としての体積抵抗率を要約している。ＥＳＤ散逸についての抵抗率（１０3＜ＲV＜１０12オーム−cm）は、１５〜３５体積％のＺｎＯ及び８５〜６５体積％のＹ−ＴＺＰを伴う複合材料によって達成できるという点に留意されたい。これらの焼結済み材料は、空気中で１〜２時間１４００〜１４５０℃で９９％より大きいＴＤまで調製され得る。
【００６１】
サンプルNo.１６は、３モル％のイットリア（ＨＳＹ３．０）を含むＹ−ＴＺＰ粉末で調製され、ＺｎＯの結晶粒成長を最小限におさえるため、その他のものよりも１５０℃低い１２５０℃で焼結された。このサンプルの体積抵抗率がサンプルNo.２よりも５ケタ低いという点に留意されたい。この結果は、低温焼結による導電性相（ＺｎＯ）の細かい粒度が、より低い抵抗率を達成するのに有利であることを示している。さらに、同じＥＳＤ散逸性抵抗率を達成するために、低温焼結及び結晶粒成長の低下によって、調整剤の量を減らすことが可能であると考えられている。
【００６２】
焼なまし（アニーリング）温度及び雰囲気の効果：
驚くべきことに、４５分間１３５０℃／２０７ＭＰａで熱間等静圧圧縮成形処理した後のサンプルNo.８の抵抗率は、７×１０11〜５×１０3オーム−cmの有意な減少を示した。サンプルNo.９〜１４は、単純な熱処理により抵抗率の整調可能性を示す熱間等静圧圧縮成形処理された２０体積％のＺｎＯ／ＹＺ１１０複合材の抵抗率に対する空気中の熱処理（焼なまし）の効果を示している。これらの結果はさらに、さまざまなＥＳＤ散逸性利用分野のための広い抵抗率範囲を網羅するためにさまざまな組成物を調製する必要がないことをさらに表わしている。異なる雰囲気での焼なまし（サンプルNo.５）も同様に、この組成物で調整可能な抵抗率を達成するための付加的な手段を提供する。
【００６３】
２％のＨ2／Ｎ2雰囲気内で５時間８９０℃で、５×１０11オーム−cmのＲVをもつ過剰焼なましサンプルを焼なましし、５×１０6オーム−cmの抵抗率をもたらした。この結果は、この材料の抵抗率制御が可逆的であることを表わしている。従って、組成、空気中の焼なまし及び／又は制御された雰囲気中での焼なましにより、所望の抵抗率を達成できると考えられている。
【００６４】
【表１】
2005532916.tif 000003
【００６５】
過渡電流及び電圧減衰時間：
２％及び２５％のＺｎＯ／ＹＺ１１０という組成のサンプルを調製し、６００〜６５０℃の範囲内の温度で空気中で熱処理して、以下に示す抵抗率値を得た。
【００６６】
測定を行なうために、プレート（帯電プレートモニターの一部である）を定電圧まで帯電させる。こうして、プレートには３５０Ｖで約７ｎＣの電荷が印加される。この電荷は次に、サンプルに可動接点を触れさせることにより大地へと散逸される。１ナノセカンド毎に電圧を記録するオシロスコープによって電流プローブから見たピーク電圧から、ピーク過渡電流を決定する。
【００６７】
時間の関数として、デジタルオシロスコープ上で帯電プレートモニターの電圧出力を読取ることにより、減衰時間を測定する。電圧が９００Ｖから１００Ｖまで落ちる時間を、１０００Ｖまでの初期帯電の後にオシロスコープから測定する。計器の電子部品が、最短測定可能減衰時間として２５ｍｓという限界を設定する。以下の結果が得られた。
【００６８】
【表２】
2005532916.tif 000004
【００６９】
第３表は、熱間等静圧圧縮成形処理後の２０体積％のＺｎＯ／ＹＺ１１０組成物の特性を要約している。この材料は、明黄色（１６グレースケールで５０％を上回る明るさ）で９９．５％ＴＤより高い相対密度という非常に高密度のものであり、材料の曲げ強度が１ＧＰａで機械的強度が高く、低い過渡電流で実質的に安全であり、標準的に５０ｍｓ未満の１０００Ｖから１００Ｖまでの減衰時間で散逸性がきわめて高い。従って、この材料は、ＥＳＤ散逸性セラミクスにとって優れたものであるはずである。さらに、この材料の残留磁束密度は、組成物中にＦｅ、Ｃｏ、Ｎｉ及びＣｒ酸化物が不存在であることから、実質的に無視できるものである。
【００７０】
【表３】
2005532916.tif 000005
【００７１】
例２「ＳｎＯ2」
Zirconia Sales of Americaから入手可能な約３mol％のイットリアを含むＹ−ＴＺＰ粉末（ＨＳＹ３．０）を、Ｙ−ＴＺＰ摩砕媒質を用いたジャー摩砕機内でＳＧＣ＆Ｐから入手可能な可変量の酸化錫（ＳｎＯ2、Ｔ１１８６）18と混合した。粉末は、導電率を改善するため１％のＳｂ2Ｏ3と０．５％のＣｕＯの公称ドーパントを有する。混合に先立ち、ドープされた酸化錫を、最高１５ｍ2／ｇの表面積まで摩砕した。Ｙ−ＴＺＰの表面積は、摩砕に先立ち７ｍ2／ｇであった。１２ｍ2／ｇの表面積まで摩砕したもう１つの市販の酸化錫粉末（Alfa Aesar, Ward Hill, ＭＡより入手可）も使用した。摩砕した粉末を実験室方法により圧縮成形可能な粉末へと造粒した。粉末を４０ＭＰａで鋼製金型の中に一軸圧縮成形し、次に２０７ＭＰａでＣＩＰ処理して成形体を形成した。成形体を２℃／分で所望の焼結温度（１４００〜１５００℃）まで１時間焼結して、９５％ＴＤまでより大きい焼結密度を達成した。焼結中２つの位相の間で全く反応がないことを仮定して、組成に基づいて混合法則により理論的密度を計算した。最高密度を達成するべく４５分間１４００℃でＡｒ中で一部の焼結体を熱間等静圧圧縮成形（ＨＩＰ）処理した。
【００７２】
焼結及び焼結−ＨＩＰ処理による結果として得られた高密度化された素地を、密度、ヤング率、硬度、強度、破壊靱性、位相微細構造、体積及び表面抵抗率及びＥＳＤ 散逸（電圧減衰）について測定した。
【００７３】
純粋なＳｎＯ2は絶縁性材料である。第４表に示されているように、１０〜５０％のＳｎＯ2／Ｙ−ＴＺＰの組成物が絶縁性であることすなわちＲV＝１０13オーム−cmであることが確認された。環状炉内でのＡｒ及びＮ2中の制限された熱処理は、抵抗率の有意な低下を示さなかった。色は、１６グレースケールの５０％より明るい灰色がかった明色にとどまった。Ａｒ中で１４００℃／２０７ＭＰａ／６０分間でＨＩＰ処理済みのサンプルが中間灰色になり、最高１０7オーム−cmの抵抗率を示した。
【００７４】
【表４】
2005532916.tif 000006
【００７５】
以下で要約する通り、ＨＩＰ処理された５０％ドープ処理ＳｎＯ2／ＨＳＹ３．０の特性を測定した。材料は、明乃至中間灰色を示している。この材料は、典型的なＹ−ＴＺＰ′のものと類似である２０体積％のＺｎＯ／ＹＺ１１０のものよりも高い剛性及び硬度を有している。さらに、この材料もまた実質的に非磁性である。
【００７６】
【表５】
2005532916.tif 000007
【００７７】
例３「ＬａＭｎＯ3」
ＬａＭｎＯ3のバッチを、空気中で２時間１４００℃でＬａ2Ｏ3とＭｎ2Ｏ3の等モル粉末混合物の固相反応によって調製した。反応により形成された粉末のＸＲＤは、充分に発達したＬａＭｎＯ3つまりペロブスカイト族を示した。反応により形成された粉末を、１５ｍ2／ｇのＢＥＴ表面積までＹ−ＴＺＰ摩砕媒質と共にプラスチックジャー摩砕機内で摩砕した。ＬａＭｎＯ3及びＹ−ＴＺＰ（ＹＺ１１０、ＳＧＣ＆Ｐ、Worcester、 ＭＡ）の混合物を用いて３０体積％のＬａＭｎＯ3／３Ｙ−ＴＺＰのバッチを処理し、その後、例１に記述したものと同じ調製方法を行なった。
【００７８】
１２５０〜１３５０℃で９８％ＴＤ以上までサンプルを焼結した。低温（１２２５℃）焼結されたサンプルの密度は、９７％ＴＤより高いものであった。焼結されたサンプルを、最高密度まで２０７Ｍａのアルゴンにて１１７５℃及び１３５０℃で熱間等静圧圧縮成形（ＨＩＰ）処理した。高温（１３５０℃）焼結−ＨＩＰ処理したサンプルは、有意な結晶粒成長、反応相、ジルコン酸ランタン（Ｌａ2Ｚｒ2Ｏ7）の形成及びわずかな小さい表面亀裂を示している。低温ＨＩＰ処理済みサンプルは、はるかに小さい粒度を示し、膨張又は亀裂の兆候を全く示していない。焼結及びＨＩＰ処理の両方のサンプル共黒色であった。ＬａＭｎＯ3及びＬａＦｅＯ3といったような一部のペロブスカイトタイプの化合物が、部分的に安定化されたジルコニアと組合わさった状態で化学的に安定していないものの、標準的な焼結温度ではＬａ2Ｚｒ2Ｏ7といったような二次ジルコニア化合物を形成し、かくして、残留ジルコニア合金の位相安定性に影響を及ぼすと考えられているものの、当該結果は、低温焼結でＹ−ＴＺＰとの複合材を調製するためにＬａＭｎＯ3をうまく使用することができるということを表わしている。
【００７９】
低温焼結されたサンプルの研磨された断面からのＳＥＭによる微細構造観察は、この材料の粒度が１μｍ未満であることを表わしている。研磨した断面からのＸＲＤは同様に、正方晶ジルコニアの大部分が、絶縁体であるジルコン酸ランタン（Ｌａ2Ｚｒ2Ｏ7）を形成する反応が無視できるほどである状態で保持されていることを示した。当該結果は、低温焼結により、Ｙ−ＴＺＰ内でＬａＭｎＯ3を混合することによって、強靱で黒いＥＳＤ散逸性ジルコニアを調製できるということを表わしている。
【００８０】
【表６】
2005532916.tif 000008
【００８１】
【表７】
2005532916.tif 000009
【００８２】
体積抵抗率に対するＨＩＰ処理の効果も同様に決定された。例１及び例２で記述されたその他の材料と異なり、該材料の体積抵抗率は、焼結前後で変化しなかった。ジルコニア内の半導電性分散質としてさまざまなドープ処理ＬａＭｎＯ3及びＬａＢＯ3（Ｂ＝Ａｌ、Ｍｎ又はＣｏ）19,20族を使用できると考えられている。
【００８３】
例４「ＬａＣｒＯ3」
ＬａＣｒＯ3のバッチを空気中で４時間１４００℃でＬａ2Ｏ3とＭｎ2Ｏ3の等モル粉末混合物の固体状態反応によって調製した。反応により形成された粉末のＸＲＤは、充分に発達したＬａＭｎＯ3を示した。反応により形成された粉末を、１５ｍ2／ｇのＢＥＴ表面積までＹ−ＴＺＰ摩砕媒質と共にプラスチックジャー摩砕機内で摩砕した。ＬａＭｎＯ3及びＹ−ＴＺＰ（HSY-3.0、Zirconia Sales of America,Atlanta）の混合物を用いて３０体積％のＬａＣｒＯ3／３Ｙ−ＴＺＰのバッチを処理し、その後、例１に記述したものと同じ調製方法を行なった。１４５０〜１５００℃で９７％ＴＤ以上まで空気中でサンプルを焼結し、これは、９×１０3オーム−ｃｍの体積低効率で暗緑色を示した。焼結されたサンプルを、最高密度まで２０７Ｍａのアルゴンにて１４５０℃で熱間等静圧圧縮成形（ＨＩＰ）処理した。処理したサンプルの色は、焼結されただけのものよりもわずかに明るくなった。
【００８４】
研磨された断面からのＳＥＭによる微細構造観察は、この材料の粒度が約１μｍであることを表わしている。研磨した断面からのＸＲＤは同様に、正方晶ジルコニアの大部分が、ジルコン酸ランタンを形成する反応が全く無い状態で保持されていることを示した。この結果は、焼結−ＨＩＰ処理により、Ｙ−ＴＺＰ内でＬａＣｒＯ3を混合することによって、高密度で強靱かつ暗色のＥＳＤ散逸性ジルコニアを調製できるということを表わしている。
【００８５】
【表８】
2005532916.tif 000010
【００８６】
【表９】
2005532916.tif 000011
【００８７】
ＨＩＰ処理の前又は後に抵抗率を測定した。ＨＩＰ処理の後、抵抗率の最高３ケタまでの有意な増大が見られた。空気中で１４００℃／６０分での空気中の熱焼なましにより抵抗率は、第８表に要約されているような焼結値まで回復した。
【００８８】
例５−炭化ジルコニウム（ＺｒＣ）
同様にして、ＺｒＣをＹ−ＴＺＰと混合して、第１０表に列挙されている通りの高密度で半絶縁性のＥＳＤ散逸性セラミクスを調製することができる。この半絶縁性組成物は、Ｙ−ＹＺＰ（ＨＳＹ３．０）中で１０〜２０体積％のＺｒＣを混合することにより調製された。ＺｒＣは、黒鉛ダイを用いたアルゴン中２０ＭＰａ、１５５℃での熱間圧縮成形の間、ＺｒＯ2と反応しない。熱間圧縮成形されたＺｒＣの色は黒であった。得られた複合材はＺｒＯ2よりも高い剛性及び硬度を有している。従って、Ｙ−ＴＺＰよりわずかに高い剛性及び硬度をもつＺｒＣを伴う半絶縁性材料を、ＺｒＣを用いて調製することができる。
【００８９】
【表１０】
2005532916.tif 000012
【００９０】
例６−窒化アルミニウム（ＡＩＮ）
この例は、静電気散逸に適したものとなるように熱処理可能なもう１つのセラミクス材料（窒化アルミニウム）を示す。ＳＧＣＰ（カーボランダム）から１２×１２×１mm平方の窒化アルミニウムを入手した。表面抵抗を測定すると１０10オームより大であった。これは、高過ぎて電荷を有効に散逸できない。次に２０分間、９００℃でアルゴン中でサンプルを熱処理し、１０℃／分以上の速度で急速に室温まで冷却した。表面抵抗を両側で再度測定した。約２×１０9オームであり、これは、静電気を散逸させるのに適当な範囲内のものである。
【００９１】
例７−複合酸化物−ＢａＯ６Ｆｅ2Ｏ3
例えばバリウムヘキサフェライト（ＢａＯ６Ｆｅ2Ｏ3）のような複合酸化物化合物をＹ−ＴＺＰ（ＹＺ１１０）と混合して高密度の半絶縁性ＥＳＤ散逸性セラミクスを調製することもできる。この半絶縁性組成物は、Ｙ−ＹＺＰ（ＹＺ１１０）内に２５体積％のＢａＯ６Ｆｅ3Ｏ3（ＢａＦｅ12Ｏ19）を混合することによって調製した。９８％ＴＤ以上になるまで空気中で１時間１３００〜１４００℃で組成物を焼結させることができる。焼結されたディスクの体積抵抗率は２×１０7オーム−cmであった。バリウムヘキサフェライトは、強磁性材料として知られている。焼結複合材は、細かいジルコニアマトリクス内でのＢａＯ６Ｆｅ2Ｏ3相の優れた保持可能性を示す永久磁石により容易に引きつけられた。
【００９２】
例８「低温分解（ＬＴＤ）耐性ＥＳＤ安全セラミクス」
Ｙ−ＴＺＰ低温分解（ＬＴＤ）挙動は、低温領域（１５０〜３００℃）での一部の摩耗耐性利用分野にとって非常に大きな制約となっている。正方晶ジルコニア多結晶体（ＴＺＰ）は、単斜晶系ジルコニア多結晶体へと変態して、結果として低温領域での体積膨張及び微小亀裂をもたらす。かかる変態は、特に平衡蒸気圧下では、湿気の存在下で最悪になりうる。その番号を参照したことにより本書にその内容を包含したものとする米国特許第６，０６９，１０３号に記述されている通り、Ｙ−ＴＺＰのＬＴＤ挙動を決定するために加速試験が使用されている。
【００９３】
オートクレーブ内で４８時間平衡蒸気圧下で２００℃及び２５０℃でＭＯＲ棒材を加熱滅菌し、その後、４点曲げ強度測定に付した。第１１表は、オートクレーブ処理後の２０体積％のＺｎＯ／ＹＺ１１０の曲げ強度を示している。結果は、２０ＺｎＯ／ＹＺ１１０のＬＴＤ耐性が典型的なＹ−ＴＺＰ（Tosoh, Japanから入手可能なＴＺ−３Ｙ）のものより著しく優れていることを示している。分解性環境内でＥＳＤ散逸性ジルコニアセラミクスを用いて、Ｙ−ＴＺＰに比べたＬＴＤ耐性の改善が望ましい。
【００９４】
【表１１】
2005532916.tif 000013
【００９５】
例９−低い結晶粒生成
石英又は炭化珪素媒質で７２時間１０面摩砕機内で転動させることによって、ディスク（円板）及び正方形形状の２０ＺｎＯ／ＹＺ１１０サンプルをタンブル仕上げした。一部のサンプルをより平滑な表面仕上げまでラッピングするか研磨して、結晶粒生成に対する表面仕上げの効果を見極めた。このタンブル仕上げ処理の後、白色光干渉顕微鏡Ｚygo New View１００を用いて表面粗度（Ｒａ）を測定した。
【００９６】
さまざまな表面仕上げをもつ２０ＺｎＯ／ＹＺ１１０のサンプルを液体結晶粒計数器（ＬＰＣ）でテストした。サイズが３×４×２５mm（加工済みＭＯＲ棒材）で３８００Åの表面仕上げをもつサンプルを基準線として使用した。磁気ディスク媒体のためにバーニッシュ／グライドヘッドを清浄するために用いられる標準的手順を用いて、サンプルを清浄した。サンプルから水中に結晶粒を除去するためにＣrest超音波浴を使用した（３０秒間６８ｋＨｚ）。ＬＳ−２００ＰＭＳを用いて、この水から液体結晶粒計数を行なった。結果を、テストサンプルの表面積により正規化し、cm2あたりの結晶粒数として報告した。
【００９７】
３０００Åより大きいＲａをもつ基準線サンプルは、ほぼ６００結晶粒／cm2より大であることを示した。処理されたサンプルは、第１２表に示されているような表面仕上げの関数として、結晶粒数を著しく低下させた。表面が粗くなればなるほど、標準的に、使用される材料及び表面の摩耗性に起因して、滑り摩擦又は物理的衝撃の利用分野においてより多くの結晶粒を生成する。タンブル仕上げ、微粉砕、ラッピング又は研磨により２０ＺｎＯ／ＹＺ１１０の表面粗度を低下させると、その結晶粒生成の可能性は低くなる。
【００９８】
【表１２】
2005532916.tif 000014
【００９９】
タンブリングは、隆起及びギザギザを清浄するための低コストで工業的なプロセスである。セラミクススレッドガイドは、１００ÅのＲａまでタンブル仕上げされる。この結果は、熱間等静圧圧縮成形（ＨＩＰ）処理及び最適な表面仕上げによってＥＳＤ散逸性セラミクスを非常に低いＬＰＣまで調製できるということを表わしている。
【０１００】
例１０：色測定
色測定は、２つの別々の方法を用いて行なわれた。第１に、白から黒までの範囲の１６レベルのグレースケールを用いて色の明度が判断された。バージニア州RestonのHunter Associates Laboratory製のHunterlab Miniscan ＸＬＥ比色計でも同じく測定を行なった。この計器は、乱反射照明でサンプル標的を照明し、分光光度計が４００〜７００ｎｍの範囲をカバーしている状態で８度の角度で反射光を観察する。比色計からの出力をＣＩＥ１９７６Ｌ*ａ*ｂ*尺度を用いて提示した。ここで
Ｌ*は明度を評価し、０〜１００の間で変動する（１００は白、１は黒である）；
ａ*は、正である場合赤色、ゼロである場合灰色、負である場合緑色を評価する；
ｂ*は、正である場合黄色、ゼロである場合灰色、負である場合青色を評価する。
本発明者らは、グレースケール上の５０％点が５０以上のＬ*の値に対応していることに注意した。
【０１０１】
【表１３】
2005532916.tif 000015
【０１０２】
最初の２つのサンプル（Ａ及びＢ）は、ＨＳＹ３．０ジルコニア供給源から作られ、サンプルＣはＹＺ１１０から作られた。京セラサンプルは、市販のサンプルであった。
【０１０３】
例１〜例７で開示されているＥＳＤ散逸性セラミクスを用いてラッピングキャリヤを製造することができる。かかる材料の一例は、例１に開示された２０体積％のＺｎＯ−ＹＺ１１０である。調製されたブランクは、ダイヤモンド砥石車及びワイヤーソー作業を用いて正確な形状及び許容誤差に機械加工される。最低１μｍの精度まで光学計器で臨界寸法が検査される。可動要素の直線性及び平面度も同様に光学及び接触測定機器により検査される。１個もしくはそれ以上の可動要素が、永久変形に起因して１０μｍ以上平面又は直線から外れている場合、ラッピングキャリヤからの収率は著しく劣化する可能性がある。平面度は一般に、ダイヤモンド針を伴う側面計又はレーザー干渉計により測定される。セラミクスと異なり、金属は、降伏点を越えると永久変形を受ける。一方、例１〜例７で開示された全てのセラミクスは、大気温で永久変形を示さない。従って製造中又は配置及び使用後の可動要素内での変形（又は永久記憶）からの歩留まり損失は、本発明の実施形態に従って低減させることができる。
【０１０４】
本発明の実施形態に従うと、例えばステンレス鋼のような金属合金及び金属から作られたもののような従来品のラッピングキャリヤと比べて優れた特性をもつラッピングキャリヤが提供される。本願明細書の実施形態に従ったラッピングキャリヤは、本願明細書に詳述されている通りの材料の使用に起因して、より優れた静電放電特性を有する。さらに、本願発明者らは、ラッピングキャリヤがより優れたメモリを提供するということを発見した。すなわち、当該ラッピングキャリヤの可動要素は、トランスジューサにより偏向されない場合、より一貫してかつより弾性的に公称無負荷位置に戻る。ラッピングキャリヤは、反復起動後、可とう性変形に対する耐久性をもつ。この特徴は、ラッピングキャリヤの耐用年数を延ばすために有効である。さらに、本願明細書で詳述した通りの材料の使用により剛性は改善され、このことがそれ自体、特にキャリヤの取付け表面に関してより精確な機械加工作業を可能にする。
【０１０５】
本願明細書では特にいくつかの実施形態について記述してきたが、当業者であれば特許請求の範囲の範囲内においていろいろな修正を加えることができるということも理解されるべきである。
【図面の簡単な説明】
【０１０６】
【図１】セラミクスウェーハからスライシングされた磁気抵抗（ＭＲ）素子列の一部を示した図である。
【図２】本発明の１実施形態に従ったラッピングキャリヤの上面斜視図である。
【図３】可動要素の１つについて作図した、図２に示したラッピングキャリヤの断面図である。
【図４】圧電アクチュエータを利用した機器レイアウトの一般的模式図である。
【図１】
2005532916.tif 000016
【図２】
2005532916.tif 000017
【図４】
2005532916.tif 000018
【図３】
2005532916.tif 000019
【手続補正書】
【提出日】平成16年12月20日(2004.12.20)
【手続補正１】
【補正対象書類名】特許請求の範囲
【補正対象項目名】全文
【補正方法】変更
【補正の内容】
【特許請求の範囲】
【請求項１】
複数個の磁気抵抗素子の列を機械加工するためのラッピングキャリヤであって、
複数個の可動要素を含み、
前記可動要素が、磁気抵抗素子列のための一般的に平面の取付け表面を形成するべく外部表面で終端しており、その際、
前記ラッピングキャリヤがセラミクス材料を含み、かつ前記セラミクス材料が、１０3〜１０11オーム−ｃｍの範囲内の抵抗率及び理論的密度の少なくとも９５％の密度をもつ静電気放電散逸性材料を含んでいる、ラッピングキャリヤ。
【請求項２】
前記密度が理論的密度の少なくとも９８％である、請求項１に記載のラッピングキャリヤ。
【請求項３】
前記密度が理論的密度の少なくとも９９％である、請求項１に記載のラッピングキャリヤ。
【請求項４】
前記ラッピングキャリヤが熱間等静圧圧縮成形によって形成される、請求項１〜３のいずれか１項に記載のラッピングキャリヤ。
【請求項５】
各々の可動要素が一般的に取付け表面の平面に対して垂直な方向に偏向し移動するように適合されている、請求項１〜４のいずれか１項に記載のラッピングキャリヤ。
【請求項６】
少なくとも前記可動要素が前記セラミクス材料を含む、請求項１〜５のいずれか１項に記載のラッピングキャリヤ。
【請求項７】
前記ラッピングキャリヤの少なくとも一部が、前記セラミクス材料で形成されたモノリシック素地を含む、請求項１〜６のいずれか１項に記載のラッピングキャリヤ。
【請求項８】
前記ラッピングキャリヤが、個別に製造したサブコンポーネントをボンディングしたもので構成されている、請求項１〜７のいずれか１項に記載のラッピングキャリヤ。
【請求項９】
前記抵抗率が体積抵抗率又は表面抵抗率である、請求項１〜８のいずれか１項に記載のラッピングキャリヤ。
【請求項１０】
前記セラミクスがジルコニアを含む、請求項１〜９のいずれか１項に記載のラッピングキャリヤ。
【請求項１１】
前記セラミクスがさらに抵抗率調整剤を含む、請求項１０に記載のラッピングキャリヤ。
【請求項１２】
前記抵抗率調整剤が、ジルコニアに関して５〜６０体積％で含まれる、請求項１１に記載のラッピングキャリヤ。
【請求項１３】
前記抵抗率調整剤が、ＳnＯ2、ＺnＯ、ＬａＭnＯ3、ＬａＣｒＯ3及びＺｒＣからなる群から選択される、請求項１２に記載のラッピングキャリヤ。
【請求項１４】
前記セラミクスが、４点曲げ試験に従って少なくとも５００ＭＰａの曲げ強度を有する、請求項１〜１３のいずれか１項に記載のラッピングキャリヤ。
【請求項１５】
前記セラミクスが、５００ｍｓ未満の電圧減衰時間を有する、請求項１〜１４のいずれか１項に記載のラッピングキャリヤ。
【請求項１６】
前記ラッピングキャリヤが、３０００Å未満の表面粗度Ｒａを有する、請求項１〜１５のいずれか１項に記載のラッピングキャリヤ。
【請求項１７】
前記平坦な取付け表面が、１０μｍ未満の平面度を有する、請求項１〜１６のいずれか１項に記載のラッピングキャリヤ。
【請求項１８】
２００μｍ以下の幅を各々有するギャップが可動要素間に延びている、請求項１〜１７のいずれか１項に記載のラッピングキャリヤ。
【請求項１９】
磁気抵抗素子列をラッピングする方法であって、
ラッピングキャリヤに対して複数個の磁気抵抗素子の列を取付ける工程であって、前記ラッピングキャリヤが、外部表面で終結して磁気抵抗素子列のための一般的に平面の取付け表面を形成する複数個の可動要素を含み、かつ前記ラッピングキャリヤが、１０3〜１０11オーム−ｃｍの範囲内の抵抗率を有する静電気放電散逸性材料を含むセラミクス材料を含み、その際、少なくとも１：３の可動要素：磁気抵抗素子比を提供するべく、３個の磁気抵抗素子について少なくとも１個の可動要素が存在する、工程、及び
前記磁気抵抗素子列を機械加工してその列から材料を除去する工程、
を含んでなる方法。
【請求項２０】
前記の比が少なくとも１：２である、請求項１９に記載の方法。
【請求項２１】
ラッピングプロセス中に前記磁気抵抗素子列の各部分の位置を調整するべく前記可動要素を偏向させる工程をさらに含む、請求項１９又は２０に記載の方法。
【請求項２２】
前記可動要素が、少なくとも１個のトランスジューサを付勢することによって偏向される、請求項１９〜２１のいずれか１項に記載の方法。
【請求項２３】
前記磁気抵抗素子列が、直接ラッピングキャリヤに接着される、請求項１９〜２２のいずれか１項に記載の方法。
【請求項２４】
前記磁気抵抗素子列が、接着性材料によりラッピングキャリヤに接着される、請求項１９〜２２のいずれか１項に記載の方法。
【請求項２５】
複数個の磁気抵抗素子の列を機械加工するためのラッピングキャリヤであって、複数個の可動要素を含み、前記可動要素が、磁気抵抗素子列のための一般的に平面の取付け表面を形成するべく外部表面で終端しており、その際、前記ラッピングキャリヤがセラミクス材料を含み、かつ前記セラミクス材料が、１０3〜１０11オーム−ｃｍの範囲内の抵抗率及び理論的密度の少なくとも９５％の密度をもつ静電気放電散逸性材料を含む、ラッピングキャリヤ、及び
複数個の可動要素のそれぞれを偏向させるための複数個のトランスジューサを包含するアクチュエータアセンブリ、
を含んでなるラッピングキャリヤアセンブリ。
【請求項２６】
前記トランスジューサが、音声コイル、圧電素子及び磁気素子から選ばれた少なくとも１種の素子を含む、請求項２５に記載のラッピングキャリヤアセンブリ。
【請求項２７】
前記トランスジューサが、前記可動要素と１：１の比で具備されており、かくして、単一の独自のトランスジューサが、個々のヘッド制御のための単一の可動要素と組み合わされている、請求項２５又は２６に記載のラッピングキャリヤアセンブリ。
【国際調査報告】
2005532916.tif 000020
2005532916.tif 000021